(57)【要約】【課題】液浸露光フォトレジスト膜において、アルカリ可溶性樹脂と併用するＳｉ原子及び／又はＦ原子を有する化合物の働きを、更に高めたフォトレジスト膜用トップコート組成物、及び該レジスト膜用トップコート組成物を用いたパターン形成方法を提供すること。【解決手段】成分（Ａ）アルカリ可溶性樹脂、成分（Ｂ）Ｓｉ原子及び／又はＦ原子を有する化合物、成分（Ｃ）沸点１７５℃未満の溶剤、及び、成分（Ｄ）下記式（１）で表される添加剤を含有することを特徴とするレジスト膜用トップコート組成物、及びパターン形成方法。2010107793.tif 000031（前記式（１）において、Ｒ1及びＲ2はそれぞれ独立に炭素数４〜６のアルキル基を表し、Ｘは炭素数１〜４のアルキレン基又は−（Ｃ＝Ｏ）−Ｙ−（Ｃ＝Ｏ）−基を表し、Ｙは炭素数１〜４のアルキレン基を表す。）【選択図】なし【特許請求の範囲】
【請求項１】
成分（Ａ）アルカリ可溶性樹脂、
成分（Ｂ）Ｓｉ原子及び／又はＦ原子を有する化合物、
成分（Ｃ）沸点１７５℃未満の溶剤、及び、
成分（Ｄ）下記式（１）で表される添加剤
を含有することを特徴とする
レジスト膜用トップコート組成物。
【化１】
2010107793.tif 000029
（前記式（１）において、Ｒ1及びＲ2はそれぞれ独立に炭素数４〜６のアルキル基を表し、Ｘは炭素数１〜４のアルキレン基又は−（Ｃ＝Ｏ）−Ｙ−（Ｃ＝Ｏ）−基を表し、Ｙは炭素数１〜４のアルキレン基を表す。）
【請求項２】
前記成分（Ａ）が、フルオロアルコール基を側鎖に有する水不溶性、かつアルカリ可溶性ビニルポリマーである請求項１に記載のレジスト膜用トップコート組成物。
【請求項３】
前記フルオロアルコール基が、パーフルオロアルキル基のＦ原子の少なくとも１つが水酸基に置換されたものである請求項２に記載のレジスト膜用トップコート組成物。
【請求項４】
前記パーフルオロアルキル基が、炭素数１〜１０である請求項３に記載のレジスト膜用トップコート組成物。
【請求項５】
前記フルオロアルコール基が、下記式（２）で表される基である請求項２〜４いずれか１つに記載のレジスト膜用トップコート組成物。
【化２】
2010107793.tif 000030
（前記式（２）において、Ｒ3及びＲ4は、同じでも異なっていてもよく、パーフルオロアルキル基を表す。）
【請求項６】
前記式（２）のＲ3及びＲ4が、トリフルオロメチル基である請求項５に記載のレジスト膜用トップコート組成物。
【請求項７】
前記成分（Ｂ）が、アルカリ不溶性の樹脂である請求項１〜６いずれか１つに記載のレジスト膜用トップコート組成物。
【請求項８】
前記成分（Ｂ）が、Ｆ原子を有する部分構造として、Ｆ原子を有するアルキル基、Ｆ原子を有するシクロアルキル基、又はＦ原子を有するアリール基を有する樹脂である請求項１〜７いずれか１つに記載のレジスト膜用トップコート組成物。
【請求項９】
前記成分（Ｂ）が、Ｓｉ原子を有する部分構造として、アルキルシリル構造、または環状シロキサン構造を有する樹脂である請求項１〜７いずれか１つに記載のレジスト膜用トップコート組成物。
【請求項１０】
前記成分（Ｂ）中の極性基の含量（単位重量当たりの極性基個数）が、前記成分（Ａ）中の極性基の含量より低い、請求項１〜９いずれか１つに記載のレジスト膜用トップコート組成物。
【請求項１１】
前記成分（Ｄ）は、沸点が１７５℃以上で、かつ比重が０．８以上である請求項１〜１０いずれか１つに記載のレジスト膜用トップコート組成物。
【請求項１２】
請求項１〜１１いずれか１つに記載のレジスト膜用トップコート組成物を、液浸露光フォトレジスト膜上に塗設して保護層を形成する工程、液浸露光する工程、及び、現像する工程を含むことを特徴とするパターン形成方法。
【発明の詳細な説明】
【技術分野】
【０００１】
本発明は、ＩＣ等の半導体製造工程その他のフォトリソグラフィー工程に使用される液浸露光フォトレジスト膜用トップコート組成物、及びそれを用いたパターン形成方法に関するものである。特に波長が３００ｎｍ以下の遠紫外線光を光源とする液浸式投影露光装置で露光するために好適なトップコート組成物、及びそれを用いたパターン形成方法に関するものである。
【背景技術】
【０００２】
半導体素子の微細化に伴い露光光源の短波長化と投影レンズの高開口数（高ＮＡ）化が進み、現在では１９３ｎｍ波長を有するＡｒＦエキシマレーザーを光源とする露光機が開発されている。
【０００３】
従来から光学顕微鏡において更に解像力を高める技術として、投影レンズと試料の間を高屈折率の液体で満たす、所謂、液浸法が知られている。
この「液浸の効果」は同じＮＡの投影光学系の場合、焦点深度をドライ光学系よりもｎ倍（ｎは媒質屈折率）にすることができる。
【０００４】
液浸露光においては、レジスト膜と光学レンズの間を浸漬液（「液浸液」ともいう。）で満たした状態で、フォトマスクを通して露光し、フォトマスクのパターンをレジスト膜に転写する。このとき、液浸液がレジスト膜内部に浸透することにより、結像しなくなる場合がある（非特許文献１）。また、レジスト膜中から液浸液へ有機物等が溶出することにより、液浸液中に不純物が混入し、レンズや露光装置を汚染するため、露光の妨げになることが予想される。
【０００５】
このような問題を回避する解決策として、レジスト膜とレンズの間に保護膜（トップコート膜）を設けて、レジストと水が直接触れ合わないようにするという方法が知られているが、トップコートに用いられる素材としてどのようなものがよいか未だ明確になっていない。
従来、トップコート膜の材料はアルカリ可溶性を有し、且つ撥水性を有する必要があり、これらの特性は相反するものであった。そこで、アルカリ可溶性のないＳｉ原子及び／又はＦ原子を有する化合物を少量添加することでアルカリ可溶性を損なわず、表面の撥水性を確保することが考えられた。しかしながら、Ｓｉ原子及び／又はＦ原子を有する化合物をただ添加しただけでは十分な撥水性が得られなかった。
また、従来、トップコート用組成物には主にアルコールが使用されてきた。特許文献１には、トップコート膜を塗布する溶剤として、炭素数７〜１０の１価アルコールを用いることが記載されているが、アルコール溶剤を使用した場合はレジスト層へ悪影響を及ぼし、得られたレジスト膜のパターン形状が不十分である。
【０００６】
【非特許文献１】日経マイクロデバイス、２００４年、４月号、（株）日経ＢＰ発行
【特許文献１】特開２００６−２６７５２１号公報
【発明の開示】
【発明が解決しようとする課題】
【０００７】
本発明は、このような課題を克服するためになされたもので、アルカリ可溶性樹脂と併用するＳｉ原子及び／又はＦ原子を有する化合物の働きを、更に高めたレジスト膜用トップコート組成物、及びパターン形成方法を提供することを目的とする。
本発明の他の目的は、液浸露光による微細パターン形成プロセスにおける現像工程で、良好なレジストパターン形状を与えるレジスト膜用トップコート組成物、及び、パターン形成方法を提供することである。
【０００８】
上記目的は、以下に記載した手段＜１＞〜＜１２＞によって達成された。
＜１＞成分（Ａ）アルカリ可溶性樹脂、成分（Ｂ）Ｓｉ原子及び／又はＦ原子を有する化合物、成分（Ｃ）沸点１７５℃未満の溶剤、及び、成分（Ｄ）下記式（１）で表される添加剤を含有することを特徴とするレジスト膜用トップコート組成物、
【０００９】
【化１】
2010107793.tif 000002
（前記式（１）において、Ｒ1及びＲ2はそれぞれ独立に炭素数４〜６のアルキル基を表し、Ｘは炭素数１〜４のアルキレン基又は−（Ｃ＝Ｏ）−Ｙ−（Ｃ＝Ｏ）−基を表し、Ｙは炭素数１〜４のアルキレン基を表す。）
【００１０】
＜２＞前記成分（Ａ）が、フルオロアルコール基を側鎖に有する水不溶性、かつアルカリ可溶性ビニルポリマーである上記＜１＞に記載のレジスト膜用トップコート組成物、
＜３＞前記フルオロアルコール基が、パーフルオロアルキル基のＦ原子の少なくとも１つが水酸基に置換されたものである上記＜２＞に記載のレジスト膜用トップコート組成物、
＜４＞前記パーフルオロアルキル基が、炭素数１〜１０である上記＜３＞に記載のレジスト膜用トップコート組成物、
＜５＞前記フルオロアルコール基が、下記式（２）で表される基である上記＜２＞〜上記＜４＞いずれか１つに記載のレジスト膜用トップコート組成物、
【００１１】
【化２】
2010107793.tif 000003
（前記式（２）において、Ｒ3及びＲ4は、同じでも異なっていてもよく、パーフルオロアルキル基を表す。）
【００１２】
＜６＞前記式（２）のＲ3及びＲ4が、トリフルオロメチル基である上記＜５＞に記載のレジスト膜用トップコート組成物、
＜７＞前記成分（Ｂ）が、アルカリ不溶性の樹脂である上記＜１＞〜上記＜６＞いずれか１つに記載のレジスト膜用トップコート組成物、
＜８＞前記成分（Ｂ）が、Ｆ原子を有する部分構造として、Ｆ原子を有するアルキル基、Ｆ原子を有するシクロアルキル基、又はＦ原子を有するアリール基を有する樹脂である上記＜１＞〜上記＜７＞いずれか１つに記載のレジスト膜用トップコート組成物、
＜９＞前記成分（Ｂ）が、Ｓｉ原子を有する部分構造として、アルキルシリル構造、又は環状シロキサン構造を有する樹脂である上記＜１＞〜上記＜７＞いずれか１つに記載のレジスト膜用トップコート組成物、
＜１０＞前記成分（Ｂ）中の極性基の含量（単位重量当たりの極性基個数）が、前記成分（Ａ）中の極性基の含量より低い、上記＜１＞〜上記＜９＞いずれか１つに記載のレジスト膜用トップコート組成物、
＜１１＞前記成分（Ｄ）は、沸点が１７５℃以上で、かつ比重が０．８以上である上記＜１＞〜上記＜１０＞いずれか１つに記載のレジスト膜用トップコート組成物、
＜１２＞上記＜１＞〜上記＜１１＞いずれか１つに記載のレジスト膜用トップコート組成物を、液浸露光フォトレジスト膜上に塗設して保護層を形成する工程、液浸露光する工程、及び、現像する工程を含むことを特徴とするパターン形成方法。
【発明の効果】
【００１３】
本発明によれば、アルカリ可溶性樹脂と併用するＳｉ原子及び／又はＦ原子を有する化合物の働きを、更に高めた液浸露光フォトレジスト膜用トップコート組成物、及びパターン形成方法を提供することができた。
本発明によれば、良好なレジストパターン形状を与える液浸露光フォトレジスト膜の保護層用トップコート組成物、及びパターン形成方法が得られた。
【発明を実施するための最良の形態】
【００１４】
本発明のレジスト膜用トップコート組成物（以下、単に「トップコート組成物」ともいう。）は、成分（Ａ）アルカリ可溶性樹脂、成分（Ｂ）Ｓｉ原子及び／又はＦ原子を有する化合物及び成分（Ｃ）沸点１７５℃未満の溶剤、及び、成分（Ｄ）下記式（１）で表される添加剤を含有することを特徴とする。
【００１５】
【化３】
2010107793.tif 000004
（前記式（１）において、Ｒ1及びＲ2はそれぞれ独立に炭素数４〜６のアルキル基を表し、Ｘは炭素数１〜４のアルキレン基又は−（Ｃ＝Ｏ）−Ｙ−（Ｃ＝Ｏ）−基を表し、Ｙは炭素数１〜４のアルキレン基を表す。）
【００１６】
本発明のレジスト膜用トップコート組成物をレジスト膜上に塗布して形成されるトップコート膜は、撥水性が高く、レジスト膜の保護層として機能する。即ち、本発明のレジスト膜用トップコート組成物から形成されたトップコート膜は、液浸露光において、レジスト膜と水が直接触れ合わないようにすることにより、液浸液がレジスト膜内部に浸透することやレジスト膜中から液浸液へ有機物等が溶出することを防止して、露光の妨げになる要因をなくし、良好なレジストパターンを与えるものである。
以下、本発明を詳細に説明する。
【００１７】
成分（Ａ）アルカリ可溶性樹脂
本発明のトップコート組成物は、成分（Ａ）アルカリ可溶性樹脂（以下、「樹脂（Ａ）」ともいう。）、好ましくはアルカリ可溶性かつ水不溶性樹脂、より好ましくはアルカリ可溶性かつ水不溶性ビニルポリマーを含有する。
ビニルポリマーがアルカリ可溶性であることで、トップコート膜の剥離工程を別段設けることなく、アルカリ現像にて容易にトップコート膜を溶解除去することが可能となる。
また、水不溶性のビニルポリマーを含有するトップコート膜がレジスト膜と液浸液の間に介在することにより、液浸液がレジスト膜内部に浸透することを防ぎ、かつ、レジスト成分が液浸液中に溶出することを防ぐため、液浸露光によるパターン形成において、適切なパターンが得られる。
【００１８】
ここで、「水不溶性」とは、樹脂を溶剤に溶解した溶液をシリコンウェハー上に塗布、乾燥後、純水に２３℃で１０分間浸漬、乾燥させた後に膜厚測定を行った場合、膜厚が減少しない性質をいう。また、「アルカリ可溶性」とは、レジストによるパターン形成において現像に用いられるアルカリ現像液に対して可溶であることを意味し、樹脂を溶剤に溶解した溶液をシリコンウェハー上に塗布、乾燥した膜を、２３℃で２．３８質量％テトラメチルアンモニウムヒドロキシド（ＴＭＡＨ）水溶液を用いて現像液で処理したときに、１ｎｍ／秒以上の溶解速度で溶解して膜厚がゼロになる性質をいう。
【００１９】
ビニルポリマーを構成するモノマー単位はアルカリ可溶性向上の点から酸基（アルカリ可溶性基）を有するモノマーが含まれ、酸基はフルオロアルコール基が好ましい。
フルオロアルコール基を含むモノマーは、液浸液として純水を用いた場合に純水に対して撥水性を発現し、液浸露光時にウェハーを高速スキャンした場合に液浸液の追従性が良化しやすいため好ましい。フルオロアルコール基は少なくとも１つの水酸基が置換したパーフルオロアルキル基であり、炭素数１〜１０個のものが好ましく、炭素数１〜５個のものが更に好ましい。
【００２０】
フルオロアルコール基の具体例としては、例えば、−ＣＦ2ＯＨ、−ＣＨ2ＣＦ2ＯＨ、−ＣＨ2ＣＦ2ＣＦ2ＯＨ、−Ｃ（ＣＦ3）2ＯＨ、−ＣＦ2ＣＦ（ＣＦ3）ＯＨ、−ＣＨ2Ｃ（ＣＦ3）2ＯＨ、等を挙げることができる。フルオロアルコール基として特に好ましいのはヘキサフルオロイソプロパノール基である。
【００２１】
酸性モノマーは、酸基を１つだけ含んでいても２つ以上含んでいてもよい。該モノマーに由来する繰り返し単位は、繰り返し単位１つあたり２つ以上の酸基を有していることが好ましく、酸基を２〜５個有することがより好ましく、酸基を２〜３個有することが特に好ましい。
【００２２】
ビニルポリマーが含有する酸性モノマーに由来するモノマー単位の、好ましい具体例を以下に示すが、これらに限定されるものではない。
【００２３】
【化４】
2010107793.tif 000005
【００２４】
ビニルポリマーは、下記式（２）で表される酸基を有するモノマー単位を有することが好ましい。
【００２５】
【化５】
2010107793.tif 000006
（前記式（２）において、Ｒ3及びＲ4は、同じでも異なっていてもよく、パーフルオロアルキル基を表す。）
【００２６】
ビニルポリマーの好ましい具体例を以下に示す。なお、本発明はこれに限定されるものではない。
【００２７】
【化６】
2010107793.tif 000007
【００２８】
【化７】
2010107793.tif 000008
【００２９】
【化８】
2010107793.tif 000009
【００３０】
【化９】
2010107793.tif 000010
【００３１】
【化１０】
2010107793.tif 000011
【００３２】
【化１１】
2010107793.tif 000012
【００３３】
【化１２】
2010107793.tif 000013
【００３４】
【化１３】
2010107793.tif 000014
【００３５】
【化１４】
2010107793.tif 000015
【００３６】
ビニルポリマー中に含有される酸性モノマーの割合は水に対する不溶性とアルカリ現像液に対する溶解性を両立できるように適宜設定される。
ビニルポリマーに含有される酸性モノマーがｐＫａ８未満の、比較的酸性度が強いものの場合には、ビニルポリマーの酸価が１．０〜５．０となるよう含有させることが好ましく、２．０〜４．５となるよう含有させるのがより好ましい。
また、ビニルポリマーに含有される酸性モノマーがｐＫａ８以上の、比較的酸性度が弱いものの場合には、ビニルポリマーの酸価が３．０〜７．０となるよう含有させることが好ましく、３．５〜５．５となるよう含有させるのがより好ましい。
また、ビニルポリマーを構成する酸性モノマーユニットとして、ｐＫａ８未満の比較的酸性度が強いモノマーと、ｐＫａ８以上の、比較的酸性度が弱いモノマーとを両方含んでいてもよい。この場合、ビニルポリマーの酸価が２．０〜５．０となるよう適宜調整することが好ましく、２．５〜４．５とすることがより好ましい。
【００３７】
ビニルポリマーは、上記酸性モノマーに由来する繰り返し構造単位以外に、他の繰り返し構造単位を含有することができる。他の繰り返し構造単位を形成する単量体として、例えば、アクリル酸エステル類、メタクリル酸エステル類、アクリルアミド類、メタクリルアミド類、アリル化合物、ビニルエーテル類、ビニルエステル類等から選ばれる付加重合性不飽和結合を１個有する化合物等を挙げることができる。その他にも、上記種々の繰り返し構造単位に相当する単量体と共重合可能である付加重合性の不飽和化合物であれば、共重合されていてもよい。
【００３８】
ビニルポリマーは、露光時に光がトップコート膜を通してレジスト膜に到達するため、使用する露光光源において透明であることが好ましい。ＡｒＦ液浸露光に使用する場合は、ＡｒＦ光への透明性の点からビニルポリマーは芳香族基を有しないことが好ましい。
【００３９】
ビニルポリマーは、常法に従って（例えばラジカル重合）合成することができる。
例えば、一般的合成方法としては、モノマー種を、一括であるいは反応途中で反応容器に仕込み、これを必要に応じ反応溶媒、例えばテトラヒドロフラン、１，４−ジオキサン、ジイソプロピルエーテルなどのエーテル類やメチルエチルケトン、メチルイソブチルケトンのようなケトン類、酢酸エチルのようなエステル類、更には後述のプロピレングリコールモノメチルエーテルアセテートのような本発明の組成物を溶解する溶媒に溶解させ均一とした後、窒素やアルゴンなど不活性ガス雰囲気下で必要に応じ加熱、市販のラジカル開始剤（アゾ系開始剤、パーオキサイドなど）を用いて重合を開始させる。所望により開始剤を追加、あるいは分割で添加し、反応終了後、不溶性溶剤に投入して粉体あるいは固形回収等の方法で所望のポリマーを回収する。反応の濃度は通常２０質量％以上であり、好ましくは３０質量％以上、更に好ましくは４０質量％以上である。反応温度は通常１０℃〜１５０℃であり、好ましくは３０℃〜１２０℃、更に好ましくは５０〜１００℃である。
【００４０】
また、ビニルポリマーは、前記ラジカル重合に限らず、様々な方法で合成することができる。ラジカル重合のほか、例えば、カチオン重合、アニオン重合、付加重合、環化重合、重付加、重縮合、付加縮合などによっても合成できる。
その他、市販の各種樹脂も利用可能である。
【００４１】
上記繰り返し構造単位は、各々１種で使用してもよいし、複数を混合して用いてもよい。また、本発明において、樹脂は、１種で使用してもよいし、複数併用してもよい。
【００４２】
ビニルポリマーの重量平均分子量は、ゲルパーミエーションクロマトグラフィー（ＧＰＣ）法によりポリスチレン換算値として、好ましくは１，０００以上であり、より好ましくは１，０００〜２００，０００であり、更に好ましくは３，０００〜２０，０００である。
ビニルポリマー中、残留単量体は５質量％以下であることが溶出物阻止の点などから好ましい。より好ましくは、残留単量体は３質量％以下である。ビニルポリマー中に含有される残留単量体は、ＧＰＣ、高速液体クロマトグラフィー（ＨＰＬＣ）、ガスクロマトグラフィー（ＧＣ）などの分析手段で定量することが可能である。
ビニルポリマー中の残留単量体の量を上記範囲とすることは、例えば、合成後のビニルポリマーを残留単量体を良く溶解する溶媒を用いて再結晶、又は再沈澱したり、シリカゲルカラム・アルミナカラムを通すことによって行うことができる。
分子量分布（Ｍｗ／Ｍｎ、分散度ともいう。）は通常１〜５であり、好ましくは１〜４、更に好ましくは１〜３の範囲のものが使用される。
【００４３】
本発明のトップコート組成物において、成分（Ａ）アルカリ可溶性樹脂の配合量は、トップコート組成物の全固形分中６０〜９９．９質量％であることが好ましく、より好ましくは７０〜９９．５質量％である。
【００４４】
本発明のトップコート組成物は、さらに、トップコート膜表面の接触角を高める機能を有する、Ｓｉ原子及び／又はＦ原子を有する化合物を含有する。
【００４５】
成分（Ｂ）Ｓｉ原子及び／又はＦ原子を有する化合物
Ｓｉ原子及び／又はＦ原子を有する化合物は、トップコート膜表面の接触角（後退接触角）を高める機能を有する。Ｓｉ原子及び／又はＦ原子を有する化合物（以下、「化合物（Ｂ）」ともいう。）は、化合物（Ｂ）を含有するトップコート組成物による製膜時に膜表面に拡散、偏在化して存在し、膜表面の自由エネルギーを低減し、水に対する接触角を高める機能を有する。
なお、化合物（Ｂ）は、極性基を有さないことが、表面の疎水化の点で好ましい。
また、化合物（Ｂ）は、樹脂であることが好ましいが、成分（Ａ）とは異なり、成分（Ａ）が有する酸基がなく、アルカリ不溶性樹脂であることが好ましい。
トップコート膜表面の接触角（後退接触角）を高める機能とは、例えば、未添加の膜に対して、化合物（Ｂ）を、未添加の固形分１００質量部に対して、１質量部添加した膜の後退接触角が５．０％以上高くなることをいう。後退接触角の測定方法は後述するとおりである。
【００４６】
化合物（Ｂ）が、接触角を高める機能を有するかどうかは、化合物（Ｂ）の構造要因のみによって決まるのではなく、化合物（Ｂ）と樹脂（Ａ）の関係によって決まる。一般的には、化合物（Ｂ）が、樹脂（Ａ）よりも、Ｆ原子及び／又はＳｉ原子をより多く有しており、極性基を持っていないとき（表面自由エネルギーの低減に寄与できるとき）に、接触角を高める機能を有する。即ち、化合物（Ｂ）が接触角を高める機能を有するには、化合物（Ｂ）が、（１）Ｆ原子及び／又はＳｉ原子を樹脂（Ａ）よりも、単位重量あたりのＦ原子及び／又はＳｉ原子の個数を多く有すること、（２）樹脂（Ａ）よりも極性基の含量（個／単位重量）が低いことが好ましい。
【００４７】
トップコート膜の接触角（後退接触角）は、６５〜９０°に調整されることが好ましく、７０°以上に調整されることがより好ましく、７０〜９０°に調整されることが更に好ましく、７０〜８０°に調整されることが特に好ましい。
トップコート膜の前進接触角は、７０〜１２０°に調整されることが好ましく、７５〜１００°に調整されることがより好ましい。
ここで定義する前進接触角及び後退接触角は、拡張収縮法により測定した前進及び後退接触角であり、具体的には２３℃にてシリコンウエハー上に調製したトップコート組成物の上にシリンジで３６μＬの水滴を作成した後、６μＬ／秒の速度にて吐出又は吸引し、吐出・吸引中の接触角が安定した値を示す。
【００４８】
化合物（Ｂ）の添加量は、トップコート膜の後退接触角が前記範囲になるよう適宜調整できるが、トップコート組成物の全固形分を基準として、０．１〜４０質量％であることが好ましく、より好ましくは０．５〜３０質量％である。
【００４９】
より少ない添加量で、後退接触角を向上させることに寄与することが好ましいため、化合物（Ｂ）のガラス転移点（Ｔｇ）は、５０〜２００℃の範囲にあることが好ましい。
化合物（Ｂ）は、常温（２５℃）において、固体であることが好ましい。
【００５０】
化合物（Ｂ）は、界面に遍在するものが多いが、界面活性剤とは異なり、必ずしも分子内に親水性基を有する必要はなく、極性／非極性物質を均一に混合することに寄与しなくてもよい。
【００５１】
化合物（Ｂ）は、Ｆ原子及びＳｉ原子の少なくともいずれかを有する樹脂であることが好ましい。
化合物（Ｂ）におけるＦ原子又はＳｉ原子は、樹脂の主鎖中に有していても、側鎖に置換していてもよい。
【００５２】
化合物（Ｂ）はアルカリ現像液に不溶であっても可溶であってもよいが、アルカリ現像液に不溶であることが好ましい。
「アルカリ現像液に不溶」とは、化合物（Ｂ）による膜の、２３℃における、２．３８質量％テトラメチルアンモニウムヒドロキサイド水溶液に対する溶解量が、現像開始から３０秒間の積算で、１０ｎｍ以下であることをいう。
アルカリ現像液に可溶であるためには、現像工程において、化合物（Ｂ）による膜が、アルカリ可溶性基を有していてもよい。アルカリ可溶性基は、化合物（Ｂ）が予め有していてもよいし、露光〜現像工程の間に、酸の作用により生成してもよいし、アルカリ現像液と反応しアルカリ可溶性基を生成してもよい。
【００５３】
化合物（Ｂ）は、Ｆ原子を有する部分構造として、Ｆ原子を有するアルキル基、Ｆ原子を有するシクロアルキル基、又は、Ｆ原子を有するアリール基を有する樹脂であることが好ましい。
Ｆ原子を有するアルキル基（好ましくは炭素数１〜１０、より好ましくは炭素数１〜４）は、少なくとも１つの水素原子がＦ原子で置換された直鎖又は分岐アルキル基であり、更に他の置換基を有していてもよい。
Ｆ原子を有するシクロアルキル基は、少なくとも１つの水素原子がＦ原子で置換された単環又は多環のシクロアルキル基であり、更に他の置換基を有していてもよい。
Ｆ原子を有するアリール基としては、フェニル基、ナフチル基などのアリール基の少なくとも１つの水素原子がＦ原子で置換されたものが挙げられ、更に他の置換基を有していてもよい。
【００５４】
Ｆ原子を有するアルキル基、Ｆ原子を有するシクロアルキル基、又は、Ｆ原子を有するアリール基の式を以下に示すが、本発明は、これらに限定されるものではない。
【００５５】
【化１５】
2010107793.tif 000016
【００５６】
式（Ｆ２）又は（Ｆ３）中、Ｒ57〜Ｒ64は、それぞれ独立に、水素原子、Ｆ原子又はアルキル基を表す。但し、Ｒ57〜Ｒ61及びＲ62〜Ｒ64のうち、少なくとも１つは、Ｆ原子又は少なくとも１つの水素原子がＦ原子で置換されたアルキル基（好ましくは炭素数１〜４）を表す。Ｒ57〜Ｒ61は、全てがＦ原子であることが好ましい。Ｒ62及びＲ63は、少なくとも１つの水素原子がＦ原子で置換されたアルキル基（好ましくは炭素数１〜４）であることが好ましく、炭素数１〜４のパーフルオロアルキル基であることが更に好ましい。Ｒ62とＲ63は、互いに連結して環を形成してもよい。
【００５７】
式（Ｆ２）で表される基の具体例としては、例えば、ｐ−フルオロフェニル基、ペンタフルオロフェニル基、３，５−ジ（トリフルオロメチル）フェニル基等が挙げられる。
式（Ｆ３）で表される基の具体例としては、トリフルオロメチル基、ペンタフルオロプロピル基、ペンタフルオロエチル基、ヘプタフルオロブチル基、ヘキサフルオロイソプロピル基、ヘプタフルオロイソプロピル基、ヘキサフルオロ（２−メチル）イソプロピル基、ノナフルオロブチル基、オクタフルオロイソブチル基、ノナフルオロヘキシル基、ノナフルオロ−ｔ−ブチル基、パーフルオロイソペンチル基、パーフルオロオクチル基、パーフルオロ（トリメチル）ヘキシル基、２，２，３，３−テトラフルオロシクロブチル基、パーフルオロシクロヘキシル基などが挙げられる。ヘキサフルオロイソプロピル基、ヘプタフルオロイソプロピル基、オクタフルオロイソブチル基、ノナフルオロ−ｔ−ブチル基、パーフルオロイソペンチル基が好ましく、ヘキサフルオロイソプロピル基、ヘプタフルオロイソプロピル基が更に好ましい。
【００５８】
以下、式（Ｆ２）又は（Ｆ３）で表される基を含む繰り返し単位の具体例を示すが、本発明は、これらに限定されるものではない。
【００５９】
具体例中、Ｘ1は、水素原子、−ＣＨ3、−Ｆ、又は−ＣＦ3を表す。
Ｘ2は、−Ｆ、又は−ＣＦ3を表す。
【００６０】
【化１６】
2010107793.tif 000017
【００６１】
化合物（Ｂ）は、Ｓｉ原子を有する部分構造として、アルキルシリル構造（好ましくはトリアルキルシリル基）、又は環状シロキサン構造を有する樹脂であることが好ましい。
アルキルシリル構造、又は環状シロキサン構造としては、具体的には、下記式（ＣＳ−１）〜（ＣＳ−３）で表される基などが挙げられる。
【００６２】
【化１７】
2010107793.tif 000018
【００６３】
式（ＣＳ−１）〜（ＣＳ−３）において、Ｒ12〜Ｒ26は、それぞれ独立に、直鎖もしくは分岐アルキル基（好ましくは炭素数１〜２０）又はシクロアルキル基（好ましくは炭素数３〜２０）を表す。Ｌ3〜Ｌ5は、単結合又は２価の連結基を表す。２価の連結基としては、アルキレン基、フェニル基、エーテル基、チオエーテル基、カルボニル基、エステル基、アミド基、ウレタン基、又はウレア基よりなる群から選択される単独あるいは２つ以上の基を組み合わせた基が挙げられる。ｎは、１〜５の整数を表す。
【００６４】
以下、Ｓｉ原子を有する繰り返し単位の具体例を挙げるが、本発明は、これに限定されるものではない。
【００６５】
具体例中、Ｘ1は、水素原子、−ＣＨ3、−Ｆ、又は−ＣＦ3を表す。
【００６６】
【化１８】
2010107793.tif 000019
【００６７】
さらに、化合物（Ｂ）は、下記式（ＩＩＩ）で表される繰り返し単位を有していてもよい。
【００６８】
【化１９】
2010107793.tif 000020
【００６９】
式（ＩＩＩ）において、Ｒ4は、アルキル基、シクロアルキル基、アルケニル基、シクロアルケニル基を有する基を表す。Ｌ6は、単結合又は２価の連結基を表す。
【００７０】
式（ＩＩＩ）における、Ｒ4のアルキル基は、炭素数３〜２０の直鎖若しくは分岐状アルキル基が好ましい。
シクロアルキル基は、炭素数３〜２０のシクロアルキル基が好ましい。
アルケニル基は、炭素数３〜２０のアルケニル基が好ましい。
シクロアルケニル基は、炭素数３〜２０のシクロアルケニル基が好ましい。
Ｌ6の２価の連結基は、アルキレン基（好ましくは炭素数１〜５）、オキシ基が好ましい。
【００７１】
化合物（Ｂ）がＦ原子を有する樹脂である場合、Ｆ原子の含有量は、化合物（Ｂ）の重量に対し、５〜８０質量％であることが好ましく、１０〜８０質量％であることがより好ましい。また、Ｆ原子を含む繰り返し単位が、化合物（Ｂ）中１０〜１００質量％であることが好ましく、３０〜１００質量％であることがより好ましい。
化合物（Ｂ）がＳｉ原子を有する樹脂である場合、Ｓｉ原子の含有量は、化合物（Ｂ）の重量に対し、２〜５０質量％であることが好ましく、２〜３０質量％であることがより好ましい。また、Ｓｉ原子を含む繰り返し単位は、化合物（Ｂ）中１０〜１００質量％であることが好ましく、２０〜１００質量％であることがより好ましい。
【００７２】
化合物（Ｂ）中の極性基の含量（単位重量当たりの極性基の個数）は、樹脂（Ａ）中の極性基の含量より低いことが好ましく、樹脂（Ａ）中の極性基の含量に対して８０％以下であることがより好ましい。
ここにおいて、極性基とは、ヒドロキシ基、カルボキシル基、アミノ基、イミノ基、ニトロ基、アゾ基、エポキシ基、オキソ基、カルボニル基、カルボニルオキシ基、オキシカルボニル基、スルホニル基、スルホニルアミド基、アセタール基、及びアミド基からなる群から選ばれた基を言う。
樹脂（Ａ）中の極性基の含量（個／分子量）は、好ましくは３．０×１０-3〜１２．０×１０-3であり、より好ましくは５．０×１０-3〜９．０×１０-3である。
化合物（Ｂ）中の極性基の含量（個／分子量）は、好ましくは１．０×１０-3〜７．０×１０-3であり、より好ましくは１．５×１０-3〜５．０×１０-3である。
レジスト膜やトップコート膜等の有機高分子材料では、組成物の構成化合物が製膜の過程で運動性を有するとき、膜表面自由エネルギーが極小化する様に表面組成が最適化される。したがって、表面自由エネルギー低減に寄与するように設計したＳｉ原子及び／又はＦ原子を有する化合物（Ｂ）を組成物中に導入することにより、製膜時に化合物（Ｂ）を表面に偏在化させ、表面を疎水化することが可能である。化合物（Ｂ）にこのような特性を付与するには、化合物（Ｂ）が極性基を有さない様に設計することが特に好ましい。
【００７３】
化合物（Ｂ）の標準ポリスチレン換算の重量平均分子量は、好ましくは１，０００〜１００,０００で、より好ましくは１，０００〜５０,０００、更に好ましくは２，０００〜１５，０００である。
【００７４】
化合物（Ｂ）は、金属等の不純物が少ないことが好ましい。また、残留単量体やオリゴマー成分が０〜１０質量％であることが好ましく、より好ましくは０〜５質量％、０〜１質量％が更に好ましい。それにより、液中の異物や感度等の経時変化のないレジストが得られる。また、解像度、レジスト形状、レジストパターンの側壁、ラフネスなどの点から、分子量分布（Ｍｗ／Ｍｎ、分散度ともいう。）は、１〜５の範囲が好ましく、より好ましくは１〜３、更に好ましくは１〜２の範囲である。
【００７５】
化合物（Ｂ）は、各種市販品を利用することもできるし、常法に従って（例えばラジカル重合）合成することができる。例えば、一般的合成方法としては、モノマー種及び開始剤を溶剤に溶解させ、加熱することにより重合を行う一括重合法、加熱溶剤にモノマー種と開始剤の溶液を１〜１０時間かけて滴下して加える滴下重合法などが挙げられ、これらのうち滴下重合法が好ましい。反応溶媒としては、例えばテトラヒドロフラン、１，４−ジオキサン、ジイソプロピルエーテルなどのエーテル類、メチルエチルケトン、メチルイソブチルケトンのようなケトン類、酢酸エチルのようなエステル系溶媒、ジメチルホルムアミド、ジメチルアセトアミドなどのアミド系溶剤、更には後述のプロピレングリコールモノメチルエーテルアセテート、プロピレングリコールモノメチルエーテル、シクロヘキサノンのような本発明の組成物を溶解する溶媒が挙げられる。より好ましくは本発明のレジスト組成物に用いられる溶剤と同一の溶剤を用いて重合することが好ましい。これにより保存時のパーティクルの発生が抑制できる。
【００７６】
重合反応は窒素やアルゴンなど不活性ガス雰囲気下で行われることが好ましい。重合開始剤としては市販のラジカル開始剤（アゾ系開始剤、パーオキサイドなど）を用いて重合を開始させる。ラジカル開始剤としてはアゾ系開始剤が好ましく、エステル基、シアノ基、カルボキシル基を有するアゾ系開始剤が好ましい。好ましい開始剤としては、アゾビスイソブチロニトリル、アゾビスジメチルバレロニトリル、ジメチル−２，２’−アゾビス（２−メチルプロピオネート）などが挙げられる。反応の濃度は５〜５０質量％であり、好ましくは３０〜５０質量％である。反応温度は、好ましくは１０〜１５０℃であり、より好ましくは３０〜１２０℃、更に好ましくは６０〜１００℃である。
【００７７】
反応終了後、室温まで放冷し、精製する。精製は、水洗や適切な溶媒を組み合わせることにより残留単量体やオリゴマー成分を除去する液々抽出法、特定の分子量以下のもののみを抽出除去する限外ろ過等の溶液状態での精製方法や、樹脂溶液を貧溶媒へ滴下することで樹脂を貧溶媒中に凝固させることにより残留単量体等を除去する再沈澱法やろ別した樹脂スラリーを貧溶媒で洗浄する等の固体状態での精製方法等の通常の方法を適用できる。例えば、上記樹脂が難溶あるいは不溶の溶媒（貧溶媒）を、該反応溶液の１０倍以下の体積量、好ましくは１０〜５倍の体積量で、接触させることにより樹脂を固体として析出させる。
【００７８】
ポリマー溶液からの沈殿又は再沈殿操作の際に用いる溶媒（沈殿又は再沈殿溶媒）としては、該ポリマーの貧溶媒であればよく、ポリマーの種類に応じて、炭化水素、ハロゲン化炭化水素、ニトロ化合物、エーテル、ケトン、エステル、カーボネート、アルコール、カルボン酸、水、これらの溶媒を含む混合溶媒等の中から適宜選択して使用できる。これらの中でも、沈殿又は再沈殿溶媒として、少なくともアルコール（特に、メタノールなど）又は水を含む溶媒が好ましい。
【００７９】
沈殿又は再沈殿溶媒の使用量は、効率や収率等を考慮して適宜選択できるが、一般には、ポリマー溶液１００質量部に対して、好ましくは１００〜１０，０００質量部、より好ましくは２００〜２，０００質量部、更に好ましくは３００〜１，０００質量部である。
【００８０】
沈殿又は再沈殿する際の温度としては、効率や操作性を考慮して適宜選択できるが、通常０〜５０℃程度、好ましくは室温付近（例えば２０〜３５℃程度）である。沈殿又は再沈殿操作は、撹拌槽などの慣用の混合容器を用い、バッチ式、連続式等の公知の方法により行うことができる。
【００８１】
沈殿又は再沈殿したポリマーは、通常、濾過、遠心分離等の慣用の固液分離に付し、乾燥して使用に供される。濾過は、耐溶剤性の濾材を用い、好ましくは加圧下で行われる。乾燥は、常圧又は減圧下（好ましくは減圧下）、好ましくは３０〜１００℃程度、より好ましくは３０〜５０℃程度の温度で行われる。
【００８２】
なお、一度、樹脂を析出させて、分離した後に、再び溶媒に溶解させ、該樹脂が難溶あるいは不溶の溶媒と接触させてもよい。即ち、上記ラジカル重合反応終了後、該ポリマーが難溶あるいは不溶の溶媒を接触させ、樹脂を析出させ（工程ａ）、樹脂を溶液から分離し（工程ｂ）、改めて溶媒に溶解させ樹脂溶液Ａを調製（工程ｃ）、その後、該樹脂溶液Ａに、該樹脂が難溶あるいは不溶の溶媒を、樹脂溶液Ａの１０倍未満の体積量（好ましくは５倍以下の体積量）で、接触させることにより樹脂固体を析出させ（工程ｄ）、析出した樹脂を分離する（工程ｅ）ことを含む方法でもよい。
【００８３】
以下に化合物（Ｂ）の具体例を示し、下記表１に、各化合物（Ｂ）における繰り返し単位のモル比（各繰り返し単位と左から順に対応）、重量平均分子量、分散度を示す。
【００８４】
【化２０】
2010107793.tif 000021
【００８５】
【化２１】
2010107793.tif 000022
【００８６】
【表１】
2010107793.tif 000023
【００８７】
成分（Ｃ）沸点１７５℃未満の溶剤
本発明に用いる溶剤は、ベンゼン、トルエン、エチルベンゼン、アミルベンゼン、イソプロピルベンゼン、ヘキサン、ヘプタン、オクタン、ノナン、デカン、ドデカン、シクロヘキサン、メチルシクロヘキサン、ｐ−メンタン、デカリン、キシレン、シクロヘキシルベンゼン、シクロヘキセン、シクロペンタン、ジペンテン、ナフタレン、ジメチルナフタレン、シメン、テトラリン、ビフェニル、メシチレン等の炭化水素系溶剤；塩化メチレン、塩化ヘキシル、クロロベンゼン、ブロモベンゼン等のハロゲン化炭化水素溶剤；アセトニトリル、イソプロパノールアミン、エチルへキシルアミン、Ｎ−エチルモルホリン、ジイソプロピルアミン、シクロヘキシルアミン、ジ−ｎ−ブチルアミン、テトラメチルエチレンジアミン、トリプロピルアミン等の含窒素溶剤；蟻酸、酢酸、酪酸、イソ酪酸、イタコン酸、プロピオン酸等のカルボン酸系溶剤；無水酢酸、無水プロピオン酸、無水イタコン酸等の酸無水物系溶剤；イソブチルイソブチレート、エチルイソバレレート、アミルアセテート等のエステル系溶剤；１，４−ジフルオロベンゼン、１，１，２，２−テトラクロロジフルオロエタン、テトラフルオロプロパノール、パーフルオロヘプタン、ヘキサフルオロイソプロパノール、パーフルオロブチルエタノール、ペンタフルオロプロパノール、ヘキサフルオロベンゼン、パーフルオロブチルテトラヒドロフラン、パーフルオロポリエーテル類、フルオロフェノール類等のＦ系溶剤；炭素数６〜１０のアルコール系溶剤；アニソール、ジオキサン、ジオキソラン、テトラヒドロフラン、ジブチルエーテル、ジグリシジルエーテル等のエーテル系溶剤；エチル−ｎ−ブチルケトン、ジイソブチルケトン、シクロヘキサノン、シクロペンタノン、２−ヘプタノン、メチルエチルケトン等のケトン系溶剤；プロピレングリコール、エチレングリコール等のグリコール系溶剤；メトキシブタノール、１−ブトキシ−２−プロパノール、エチレングリコールモノブチルエーテル、エチレングリコールモノイソブチルエーテル、エチレングリコールモノイソプロプロピルエーテル等のアルコキシエーテル系溶剤；エチルブトキシプロピオネート、プロピルブトキシプロピオネート等のアルコキシ置換エステル系溶剤；その他、Ｎ−メチルピロリドン等が挙げられる。
【００８８】
本発明に用いる溶剤は、炭素数６〜１０の炭化水素系溶剤（例えば、ｎ−オクタン、３−メチルヘプタン、２−エチルヘキサン、メチルシクロヘキサンなど）、炭素数６〜１０のアルコール系溶剤（例えば、ｎ−アミルアルコール、ｎ−ヘキサノールなど）、炭素数４〜１０のアルキル基を有するエーテル系溶剤（例えば、ジブチルエーテル、ブチルヘキシルエーテルなど）、炭素数４〜１２のアルキル基を有するケトン系溶剤（例えば、ジ−ｎ−プロピルケトン、ジ−ｎ−ブチルケトン、ジ−ｉｓｏ−ブチルケトン、ジ−ｎ−ペンチルケトン、メチルペンチルケトン、メチルヘキシルケトン、メチルシクロヘキサノンなど）、炭素数７〜１２のエステル系溶剤（例えば、ブチルプロピオネート、イソブチルイソブチレート、エチルイソバレレート、アミルアセテートなど）が好ましい。また、これらの溶剤を複数混合して混合溶剤として用いることは、本発明の効果をより優れたものとする上で好ましい。
【００８９】
本発明に用いるより好ましい溶剤は、炭素数４〜１２のアルキル基を有するケトン系溶剤及び炭素数７〜１２のエステル系溶剤である。
【００９０】
本発明に用いるエステル系溶剤は、下記式（３）で表される溶剤が更に好ましい。また、式（３）の溶剤を複数用いること、その他の溶剤と複数混合して混合溶剤として用いることは、本発明の効果をより優れたものとする上で好ましい。
【００９１】
【化２２】
2010107793.tif 000024
（前記式（３）において、Ｒ1及びＲ2は、それぞれ独立に炭素数３〜５のアルキル基である。）
【００９２】
本発明で使用できる前記式（３）で表されるエステル系溶剤は、レジストへの混和を避けるため、Ｒ1及びＲ2は共に環状でなく、それらの炭素数は３以上が好ましく、ベーク時の乾燥完結性及びトップコート用ポリマーの溶解性の観点から５以下が好ましい。
前記式（３）の溶剤の具体例としては、プロピルブチレート、イソプロピルブチレート、イソ酪酸ｎ−プロピル、アミルブチレート、ブチルブチレート、イソブチルブチレート、ブチルイソブチレート、イソブチルイソブチレート等が挙げられる。
【００９３】
本発明に用いる溶剤は、沸点１７５℃未満の溶剤であればよいが、沸点が１００℃以上、１７５℃未満であり、比重が０．８以上であることが好ましい。
【００９４】
成分（Ｄ）下記式（１）で表される添加剤
本発明では、下記式（１）で表される添加剤を用いることで、トップコートに用いるポリマーの溶解性と、レジストへの悪影響の抑制を両立することが可能であるだけでなく、酸素原子を有する親水性構造を２つ以上有し、製膜時に揮発しない沸点を有する、高比重な化合物を更に添加することで、Ｓｉ原子及び／又はＦ原子を有する化合物による撥水性向上機能を最大限に引き出すことができた。
【００９５】
【化２３】
2010107793.tif 000025
（前記式（１）において、Ｒ1は炭素数４〜６のアルキル基、Ｒ2は炭素数４〜６のアルキル基、Ｘは炭素数１〜４のアルキレン基又は−（Ｃ＝Ｏ）−Ｙ−（Ｃ＝Ｏ）−基を表し、Ｙは炭素数１〜４のアルキレン基を表す。）
【００９６】
前記式（１）中、Ｘ及びＹはそれぞれ独立に置換基を有していてもよい。置換基としては、炭素数１〜６のアルキル基、炭素数４〜６のアルコキシ基が好ましく、具体例として、メチル基、エチル基、イソプロピル基、ｎ−ブチル基、ｎ−ヘキシル基、ｎ−ブトキシ基、ｎ−ペントキシ基、ｎ−ヘキシルオキシ基、２−エチルブトキシ基等が挙げられる。
【００９７】
式（１）で表される添加剤は、沸点が１７５℃以上、比重が０．８以上であることが好ましい。また、式（１）で表される添加剤を複数使用することは、本発明の効果をより優れたものとする上で好ましい。
【００９８】
本発明で使用できる前記式（１）で表される添加剤の具体例としては、ホルムアルデヒドジ−ｎ−ブチルアセタール、エチレングリコールジ−ｎ−ブチルエーテル、オルトギ酸トリブチル、アセトンジブチルアセタール、ジヘキシルマロネート、ジイソブチルアジペート、アジピン酸ビス（２−ブトキシエチル）等が挙げられる。以下にその物性値を示す。
【００９９】
【表２】
2010107793.tif 000026
【０１００】
＜トップコート組成物＞
本発明のレジスト膜用トップコート組成物は、上記式（３）で表される溶剤以外に、他の溶剤を含んでいてもよい。本発明のトップコート組成物において用いられる溶剤は複数を混合して混合溶剤として用いることで、本発明の効果をより優れたものとする上で好ましい。これらは式（３）で表される溶剤と混和すると共に、レジストとの混和を避けるためレジストで使用する有機溶剤とは異なることが好ましい。また、液浸液への溶出防止の観点からは、非水溶性であることが好ましい。また、沸点が１００℃以上、１７５℃未満の溶剤が好ましい。
【０１０１】
本発明のトップコート組成物は、更に界面活性剤を含有することができる。界面活性剤としては、Ｆ系及び／又はシリコン系界面活性剤（Ｆ系界面活性剤、シリコン系界面活性剤、Ｆ原子とＳｉ原子の両方を有する界面活性剤）のいずれか、あるいは２種以上を含有することがより好ましい。上記界面活性剤を含有することにより、２５０ｎｍ以下、特に２２０ｎｍ以下の露光光源の使用時に、感度、解像度、密着性、現像欠陥の抑制などの性能向上、特に塗布均一性の向上に寄与する。
【０１０２】
Ｆ系及び／又はシリコン系界面活性剤としては、例えば特開昭６２−３６６６３号公報、特開昭６１−２２６７４６号公報、特開昭６１−２２６７４５号公報、特開昭６２−１７０９５０号公報、特開昭６３−３４５４０号公報、特開平７−２３０１６５号公報、特開平８−６２８３４号公報、特開平９−５４４３２号公報、特開平９−５９８８号公報、特開２００２−２７７８６２号公報、米国特許第５４０５７２０号明細書、同５３６０６９２号明細書、同５５２９８８１号明細書、同５２９６３３０号明細書、同５４３６０９８号明細書、同５５７６１４３号明細書、同５２９４５１１号明細書、同５８２４４５１号明細書記載の界面活性剤を挙げることができ、下記市販の界面活性剤をそのまま用いることもできる。
使用できる市販の界面活性剤として、例えばエフトップＥＦ３０１、ＥＦ３０３、（新
秋田化成（株）製）、フロラードＦＣ４３０、４３１（住友スリーエム（株）製）、メガファックＦ１７１、Ｆ１７３、Ｆ１７６、Ｆ１８９、Ｒ０８（大日本インキ化学工業（株）製）、サーフロンＳ−３８２、ＳＣ１０１、１０２、１０３、１０４、１０５、１０６（旭硝子（株）製）、トロイゾルＳ−３６６（トロイケミカル（株）製）等のＦ系界面活性剤又はシリコン系界面活性剤を挙げることができる。またポリシロキサンポリマーＫＰ−３４１（信越化学工業（株）製）もシリコン系界面活性剤として用いることができる。
【０１０３】
また、本発明では、Ｆ系及び／又はシリコン系界面活性剤以外の他の界面活性剤を使用することもできる。これらの界面活性剤は単独で使用してもよいし、また、いくつかの組み合わせで使用してもよい。
【０１０４】
界面活性剤の使用量は、トップコート組成物の全量（溶剤を除く）に対して、好ましくは０．０００１〜２質量％、より好ましくは０．００１〜１質量％である。
【０１０５】
本発明のトップコート組成物は、レジスト膜上に塗布されるなどしてトップコート膜を形成し、レジスト膜内部への液浸液の浸透、及び、レジスト膜成分の液浸液への溶出を防ぐものである。
【０１０６】
本発明のトップコート組成物は、当該組成物中に含まれる金属不純物の含有量が１００ｐｐｂ以下であることが好ましい。トップコート組成物中に含まれうる金属不純物としては、Ｎａ、Ｋ、Ｃａ、Ｆｅ、Ｍｇ、Ｍｎ、Ｐｄ、Ｎｉ、Ｚｎ、Ｐｔ、Ａｇ、Ｃｕ等が挙げられるが、これらの中でも特に、鉄（Ｆｅ）の含有量を２０ｐｐｂ以下に抑えることがより好ましい。
【０１０７】
本発明のトップコート組成物をレジスト上に塗布する手段は適用するプロセスにあわせて適宜設定され、特に限定されるものではなく、スピンコート等の手段を用いることができる。
トップコート膜は、露光光源に対して透明であることが好ましいという観点から、薄膜の方が好ましく、好ましくは１〜３００ｎｍ、より好ましくは１０〜１５０ｎｍの厚さで形成される。具体的には、膜の露光光透過率が好ましくは５０〜８０％、より好ましくは６０〜７０％となる膜厚であることが好ましい。露光光透過率は、樹脂の重合成分を調節するなどで調整できる。例えば、樹脂が含有する芳香環の量を減らすことで、ＡｒＦ光の透過率を高めることができる。
また、トップコート膜からの溶出物により液浸液やレンズが汚染されることを防ぐため、トップコート膜からの溶出物が無いことが好ましい。トップコート膜は、溶出物を防ぐ点で、低分子量の化合物（例えば、分子量１，０００以下の化合物）の含量は少ない方が好ましい。
【０１０８】
トップコート膜の屈折率は、解像性の観点からレジスト膜の屈折率に近いことが好ましい。屈折率の調整は、トップコート組成物の成分、特に樹脂の組成、繰り返し単位の比率を制御することで行うことができる。
トップコート組成物は、トップコート膜を形成する際に均一に塗布できるものが好ましい。塗布性（塗布均一性）は、溶剤の種類や、界面活性剤等や他の添加剤を適宜選択し、その添加量を調整することで改善できる。
【０１０９】
トップコート組成物は、レジスト膜上へ塗布して膜を形成するため、レジスト膜と混合しないものであることが好ましい。
【０１１０】
＜パターン形成方法＞
本発明のパターン形成方法は、本発明のレジスト膜用トップコート組成物を、液浸露光フォトレジスト膜上に塗設して保護層を形成する工程、液浸露光する工程、現像する工程を含むことを特徴とする。
本発明のトップコート組成物は、通常、上記の成分を溶剤に溶解し、基板上のレジスト膜上に塗布して用いる。
即ち、液浸露光用レジスト組成物を精密集積回路素子の製造に使用されるような基板上にスピナー、コーター等の適当な塗布方法により、任意の厚み（通常５０〜５００ｎｍ）で塗布する。この際、基板上に適宜反射防止膜を設けた上でレジスト膜を形成することも好ましい。塗布後、スピン又はベークにより乾燥し、レジスト膜を形成する。
さらに、レジスト組成物と同様に、レジスト膜上にスピナー、コーター等を用いてトップコート組成物を塗布、スピン又はベークにより乾燥し、トップコート膜を形成する。
【０１１１】
次いでパターン形成のためマスクなどを通し、液浸液を介して露光（液浸露光）する。露光量は適宜設定できるが、好ましくは１〜１００ｍＪ／ｃｍ2である。露光後、好ましくはスピン又は／かつベークを行い、現像、リンスを行い、パターンを得る。なお、本発明において、トップコート膜は、現像工程で現像液に溶解・剥離するため、別段剥離工程を設ける必要はない。
露光後はベークを行うことが好ましく、ベーク温度は、好ましくは３０〜３００℃である。露光から現像処理までの引き置き時間（ＰＥＤ）の変動によるレジストパターンの線幅変化の観点から、露光からベーク工程までの時間は短いほうがよい。
ここで露光光としては、好ましくは２２０ｎｍ以下の波長の遠紫外線である。具体的には、ＡｒＦエキシマレーザー（１９３ｎｍ）、Ｆ2エキシマレーザー（１５７ｎｍ）等が挙げられる。
【０１１２】
使用することができる基板としては、通常のＢａｒｅＳｉ基板、ＳＯＧ基板、あるいは、反射防止膜を有する基板等を挙げることができる。
【０１１３】
反射防止膜としては、チタン、二酸化チタン、窒化チタン、酸化クロム、カーボン、α−シリコン等の無機膜型と、吸光剤とポリマー材料からなる有機膜型が用いることができる。前者は膜形成に真空蒸着装置、ＣＶＤ装置、スパッタリング装置等の設備を必要とする。有機反射防止膜としては、例えば特公平７−６９６１１号公報記載のジフェニルアミン誘導体とホルムアルデヒド変性メラミン樹脂との縮合体、アルカリ可溶性樹脂、吸光剤からなるものや、米国特許第５２９４６８０号明細書記載の無水マレイン酸共重合体とジアミン型吸光剤の反応物、特開平６−１１８６３１号公報記載の樹脂バインダーとメチロールメラミン系熱架橋剤を含有するもの、特開平６−１１８６５６号公報記載のカルボン酸基とエポキシ基と吸光基を同一分子内に有するアクリル樹脂型反射防止膜、特開平８−７１１５号公報記載のメチロールメラミンとベンゾフェノン系吸光剤からなるもの、特開平８−１７９５０９号公報記載のポリビニルアルコール樹脂に低分子吸光剤を添加したもの等が挙げられる。
また、有機反射防止膜として、ブリューワーサイエンス社製のＤＵＶ３０シリーズや、ＤＵＶ−４０シリーズ、ＡＲＣ２５、シプレー社製のＡＣ−２、ＡＣ−３、ＡＲ１９、ＡＲ２０等を使用することもできる。
【０１１４】
液浸露光する際に使用する液浸液について、以下に説明する。
液浸液は、露光波長に対して透明であり、かつレジスト上に投影される光学像の歪みを最小限に留めるよう、屈折率の温度係数ができる限り小さい液体が好ましいが、特に露光光源がＡｒＦエキシマレーザー（波長：１９３ｎｍ）である場合には、上述の観点に加えて、入手の容易さ、取り扱いのし易さといった点から水を用いるのが好ましい。
【０１１５】
液浸液として水を用いる場合、水の表面張力を減少させるとともに、界面活性力を増大させるために、ウェハー上のレジスト層を溶解させず、且つレンズ素子の下面の光学コートに対する影響が無視できる添加剤（液体）を僅かな割合で添加してもよい。その添加剤としては水とほぼ等しい屈折率を有する脂肪族系のアルコールが好ましく、具体的にはメチルアルコール、エチルアルコール、イソプロピルアルコール等が挙げられる。水とほぼ等しい屈折率を有するアルコールを添加することにより、水中のアルコール成分が蒸発して含有濃度が変化しても、液体全体としての屈折率変化を極めて小さくできるといった利点が得られる。一方で、１９３ｎｍ光に対して不透明な物質や屈折率が水と大きく異なる不純物が混入した場合、レジスト上に投影される光学像の歪みを招くため、使用する水としては、蒸留水が好ましい。更にイオン交換フィルター等を通して濾過を行った純水を用いてもよい。
水の電気抵抗は、１８．３ＭΩ・ｃｍ以上であることが好ましく、ＴＯＣ（有機物濃度）は、２０ｐｐｂ以下であることが好ましい。また、脱気処理をしてあることが好ましい。
【０１１６】
現像工程で用いるアルカリ現像液としては、水酸化ナトリウム、水酸化カリウム、炭酸ナトリウム、ケイ酸ナトリウム、メタケイ酸ナトリウム、アンモニア水等の無機アルカリ類、エチルアミン、ｎ−プロピルアミン等の第一アミン類、ジエチルアミン、ジ−ｎ−ブチルアミン等の第二アミン類、トリエチルアミン、メチルジエチルアミン等の第三アミン類、ジメチルエタノールアミン、トリエタノールアミン等のアルコールアミン類、テトラメチルアンモニウムヒドロキシド、テトラエチルアンモニウムヒドロキシド等の第四級アンモニウム塩、ピロール、ピペリジン等の環状アミン類等のアルカリ性水溶液を使用することができる。
さらに、上記アルカリ性水溶液にアルコール類、界面活性剤を適当量添加して使用することもできる。
【０１１７】
アルカリ現像液のアルカリ濃度は、好ましくは０．１〜２０質量％である。
アルカリ現像液のｐＨは、好ましくは１０．０〜１５．０である。
リンス液としては、純水、又は純水に界面活性剤を適当量添加して使用することもできる。
また、現像処理又は、リンス処理の後に、パターン上に付着している現像液又はリンス液を超臨界流体により除去する処理を行うことができる。
【０１１８】
本発明のトップコート膜を用いる液浸露光において、レジストは、特に限定されず、通常使用されているものの中から任意に選ぶことができ、ポジ型、ネガ型のいずれのものでもよい。
【０１１９】
レジストとしては、特に化学増幅型レジスト、更にはポジ型レジストが好ましく用いることができる。
【０１２０】
化学増幅型レジストとしては、光等の活性エネルギー線により酸を発生するいわゆる酸発生剤を用いるものが代表的なものとして挙げられる。例えば、ネガ型の化学増幅型レジストは、通常、ベースポリマー、光酸発生剤、架橋剤の３成分系のものが用いられる。そして、レジスト露光時、その露光部において、光照射により発生した酸が架橋反応を起させ、現像液に対する溶解性を低下させるよう作用する。一方、ポジ型の化学増幅型レジストは、通常、溶解抑止機能をもつ保護基でブロックされた部位をもつベースポリマーと光酸発生剤を含む２成分系のものと、ベースポリマー、酸発生剤、溶解抑止剤の３成分系のものとがある。そして、レジスト露光時、その露光部において、光照射により発生した酸がポリマーの保護基を外して現像液に対する溶解性を高めるように作用する。
【０１２１】
露光光源がＡｒＦエキシマレーザー（波長：１９３ｎｍ）である場合には、酸の作用によりアルカリ現像液に可溶化する樹脂と光酸発生剤とを含む２成分系のものが好ましい。特に、酸の作用によりアルカリ現像液に可溶化する樹脂は、単環又は多環の脂環炭化水素構造を有するアクリル又はメタクリル系樹脂であることが好ましく、ラクトン残基、アダマンタン残基を有することが更に好ましい。
【０１２２】
なお、形成されたレジストパターンは導電性を有さないことが好ましいため、レジストは金属を含有しないことが好ましい。含有する金属量としては好ましくは１００ｐｐｂ以下、より好ましくは５０ｐｐｂ以下である。金属量は、使用する材料の純度向上や濾過等の通常の精製により抑制できる。
【実施例】
【０１２３】
以下の実施例は本発明を説明するものであり、その範囲を限定するものではない。
下記表に示す成分について、成分（Ｃ）としての溶剤（Ｃ）：成分（Ｄ）としての添加剤（Ｄ）＝８：２として調整した液体に樹脂を溶解させ、それぞれについて成分（Ａ）としての樹脂（Ａ）：成分（Ｂ）としての樹脂（Ｂ）＝９９：１として、固形分濃度４質量％の溶液を調製した。これを０．１μｍのポリエチレンフィルターでろ過してトップコート組成物を調整した。シリコンウエハー上に厚さ２５０ｎｍのフォトレジスト膜（富士フイルムエレクトロニクスマテリアルズ（株）製ＧＡＲ−８１０１Ｇ１）を形成させた基板上に、調製したトップコート組成物を塗布し、１００℃で、６０秒間ベークを行い、約５０ｎｍのトップコート膜を形成した。後退接触角の測定は、動的接触角計（協和界面科学（株）製）の拡張縮小法により行った。トップコート膜上に、シリンジで、初期液滴サイズ３６μＬを６μＬ／秒の速度にて８秒間吐出・吸引し、吸引中の動的接触角が安定した値を後退接触角とした。
【０１２４】
シリコンウエハー上に厚さ２５０ｎｍのフォトレジスト膜（富士フイルムエレクトロニクスマテリアルズ（株）製ＧＡＲ−８１０１Ｇ１）を形成させた基板上に、溶剤（Ｃ）：添加剤（Ｄ）＝８：２として調整した液体を２μＬ滴下し、レジスト溶解性を目視で評価した。
【０１２５】
次いで、シリコンウェハー上に厚さ７８ｎｍの反射防止膜（日産化学（株）製ＡＲＣ２９Ａ）を形成し、その上に厚さ２５０ｎｍのフォトレジスト膜（富士フイルムエレクトロニクスマテリアルズ（株）製ＧＡＲ−８１０７Ｊ１）を１０５℃で６０秒ベークし、形成した。次いでトップコート膜を厚さ９０ｎｍにし、１１０℃で６０秒ベークし形成した。得られたウェハーについて、ＡｒＦレーザーで露光し、２．３８％濃度のＴＭＡＨ液で現像し、純水でリンスし、スピン乾燥させ、パターン付きウェハーを得た。得られたパターンの断面をＳＥＭ（（株）日立製作所製Ｓ−４８００）で観察した。結果は下記の表３のとおりであった。
【０１２６】
【表３】
2010107793.tif 000027
【０１２７】
本発明のレジスト膜用トップコート組成物を用いることによって、十分な撥水性が発現し、良好なパターン形状が得られた。
【０１２８】
【化２４】
2010107793.tif 000028
【０１２９】
ＳＬ−１：イソブチルイソブチレート
ＡＤ−１：ジイソブチルアジペート
ＡＤ−２：ジイソヘキシルマロネート
ＡＤ−３：ジイソプロピルサクシネート
ＡＤ−４：プロパンジオール